(57)【要約】      （修正有）【課題】十分な表面硬度を有しヘイズ値が低い反射防止フイルムとそれを用いた画像表示装置を提供する。【解決手段】基材フイルムの少なくとも片方の面に、ハードコート層、高屈折率層および低屈折率層がこの順に積層された反射防止フイルムであって、高屈折率層は次の一般式（１）2008233776.tif 000006（Ｒ１〜４は、カルボキシル基、カルボニル基を含むエステル残基、水素）で示されるカルボキシフェニル基および／またはそのエステル残基が結合したフルオレン化合物を含有し、低屈折率層はシリカ粒子とバインダー成分を含有することを特徴とする。【選択図】なし【特許請求の範囲】
【請求項１】
基材フイルムの少なくとも片方の面に、ハードコート層、高屈折率層および低屈折率層がこの順に積層された反射防止フイルムであって、該高屈折率層は次の一般式（１）
【化１】
2008233776.tif 000005
（上記一般式中、Ｒ１、Ｒ２、Ｒ３およびＲ４の少なくとも一カ所はカルボキシル基、カルボニル基を含むエステル残基から成り、前記官能基を有しない箇所は水素を表す。）で示されるカルボキシフェニル基および／またはそのエステル残基が結合したフルオレン化合物を含有し、該低屈折率層はシリカ粒子とバインダー成分を含有することを特徴とする反射防止フイルム。
【請求項２】
カルボキシフェニル基が、フタル酸および／またはフタル酸エステル誘導体由来の基であることを特徴とする請求項１記載の反射防止フイルム。
【請求項３】
カルボキシフェニル基が、安息香酸および／または安息香酸エステル誘導体由来の基であることを特徴とする請求項１記載の反射防止フイルム。
【請求項４】
シリカ粒子が、細孔かつ／または外殻の内部に多孔質かつ／または空洞が形成されたシリカ粒子であって、その数平均粒子径が５から２００ｎｍの範囲内である請求項１から３のいずれかに記載の反射防止フイルム。
【請求項５】
低屈折率層に用いられるバインダーが、シリカ粒子と結合して成るシロキサンポリマーを含むことを特徴とする請求項１から４のいずれかに記載の反射防止フイルム。
【請求項６】
低屈折率層に用いられるバインダーが、活性エネルギー線硬化成分を含むことを特徴とする請求項１から４のいずれかに記載の反射防止フイルム。
【請求項７】
請求項１から６のいずれかに記載の反射防止フイルムを含む画像表示装置。
【発明の詳細な説明】
【技術分野】
【０００１】
本発明は、十分な表面硬度を有しヘイズ値が低い反射防止フイルムと、その反射防止フイルムを含む画像表示装置に関するものである。
【背景技術】
【０００２】
反射防止フイルムは、一般に、陰極管表示装置（ＣＲＴ）、プラズマディスプレイパネル（ＰＤＰ）および液晶表示装置（ＬＣＤ）のような画像表示装置において、外光の反射によるコントラスト低下や像の映り込みを防止するために、光学干渉の原理を用いて反射率を低減するようにディスプレイの最表面に配置される。
【０００３】
反射防止フイルムは、通常、基材フイルム上に屈折率が高い高屈折率層と屈折率が低い低屈折率層を積層して構成されている（特許文献１参照）。高屈折率層は、無機粒子とバインダーから構成されることが多く、無機粒子としては一般的にスズやアンチモンなどの金属酸化物粒子が用いられており、バインダー成分には無機粒子を層中に保持する機能が必要であるために多官能硬化性樹脂が使用されている。
【０００４】
一方、反射防止フイルムに対する要求性能として、透明性や表面硬度等があり、積層体である反射防止フイルム中の各層においても各々の性能が要求されることは必須である。例えば、高屈折率層は、高い屈折率を維持するために層中の大半をスズやアンチモン誘導体などの金属酸化物粒子で構成されている。しかしながら、これらの金属酸化物粒子自体には架橋性が無いためにバインダー成分の添加が必須であるが、バインダー成分は屈折率が比較的高くないために高屈折率化の妨げとなり、ひいては得られる反射防止フイルムの性能低下にも繋がっていた（特許文献２および３参照）。更に、スズやアンチモン誘導体などの粒子を含む層を反射防止フイルム中に含むと、フイルムのヘイズ値を増加させるという課題があった。
【０００５】
他方、低屈折率層は、フッ素を含む化合物から得られる塗料を塗布硬化して得られているが、フッ素を含む塗料から得られる膜の屈折率は低下するが、硬度は低いものが多い（特許文献４参照）。
【特許文献１】特開昭５９−５０４０１号公報
【特許文献２】特開平０８−２９７２０１号公報
【特許文献３】特開２０００−３５６７０５号公報
【特許文献４】特開２００２−２８３５０９号公報
【発明の開示】
【発明が解決しようとする課題】
【０００６】
そこで本発明の目的は、十分な表面硬度を有しヘイズ値が低い反射防止フイルムを提供することにある。
【課題を解決するための手段】
【０００７】
かかる目的を達成するために本発明者らは鋭意研究を重ねた結果、高屈折率層に単独で高い屈折率を有し硬化性官能基を有する有機化合物を用い、低屈折率層を中空シリカ粒子から構成することにより、目的を達成した反射防止フイルムを見出した。
【０００８】
本発明の反射防止フイルムは、基材フイルムの少なくとも片方の面に、ハードコート層、高屈折率層および低屈折率層がこの順に積層された反射防止フイルムであって、該高屈折率層は次の一般式（１）
【０００９】
【化１】
2008233776.tif 000002
【００１０】
（上記一般式中、Ｒ１、Ｒ２、Ｒ３およびＲ４の少なくとも一カ所はカルボキシル基、カルボニル基を含むエステル残基から成り、前記官能基を有しない箇所は水素を表す。）で示されるカルボキシフェニル基および／またはそのエステル残基が結合したフルオレン化合物を含有し、該低屈折率層はシリカ粒子とバインダー成分を含有することを特徴とする反射防止フイルムである。
【００１１】
本発明の反射防止フイルムの好ましい態様によれば、前記のカルボキシフェニル基はフタル酸または安息香酸誘導体由来の基であり、そのエステルはフタル酸エステルまたは安息香酸エステル誘導体由来の基である。
【００１２】
本発明の反射防止フイルムの好ましい態様によれば、前記のシリカ粒子は、細孔かつ／または外殻の内部に多孔質かつ／または空洞が形成されたシリカ粒子であって、その数平均粒子径が５から２００ｎｍの範囲内のシリカ粒子である。
【００１３】
本発明の反射防止フイルムの好ましい態様によれば、前記の低屈折率層に用いられるバインダーが、シリカ粒子と結合して成るシロキサンポリマーまたは活性エネルギー線硬化成分を含むことである。
【００１４】
本発明の反射防止フイルムは、画像表示装置のディスプレイ等の最表面に配置し使用することができる。
【発明の効果】
【００１５】
本発明によれば、高屈折率層を金属系粒子ではなく、単独で架橋性があり、かつ高屈折率を示すことが可能な有機化合物によって構成することによって、透明性が高く表面硬度が高い反射防止フイルムが得られる。
【発明を実施するための最良の形態】
【００１６】
本発明の反射防止フイルムは、基材フイルムの少なくとも片方の面に、ハードコート層と、単独で高い屈折率を示し且つ多官能硬化性部位を有する化合物を硬化してなる高屈折率層と、その高屈折率層よりも基材フイルムから遠い側に、シリカ粒子を含む低屈折率層を積層することにより構成されている。
【００１７】
［反射防止フイルム］
反射防止フイルムは反射防止膜と同意である。反射防止フイルムの必要性や要求される性能などは、特開昭５９−５０４０１号公報に記載されているように、０．０３以上好ましくは０．０５以上の屈折率差を有する高屈折率層と低屈折率層を積層させて構成されることが好ましく、そして、支持基材である基材フイルムから計測し最も離れた層は、低屈折率層であることが好ましい。屈折率差とは、隣接する層間の屈折率を相対的に比較した値であり、相対的に屈折率が低い層を低屈折率層と呼び、相対的に屈折率が高い層を高屈折率層と呼ぶ。また、反射防止性能を補うために積層フイルム中に中屈折率層を設ける手法も特開昭５９−５０４０１号公報に記載されている。
【００１８】
本発明の反射防止フイルムは、基材フイルムの少なくとも片方の面に、ハードコート層と、上記の一般式（１）で表されるカルボキシフェニル基および／またはそのエステル残基を含むフルオレン化合物を含む高屈折率層と、シリカ粒子とバインダー成分を含む低屈折率層をこの順に積層してなる反射防止フイルムである。
【００１９】
反射防止フイルムとして良好な性能を示すには、分光測定において最低反射率が好ましくは１．０％未満であり、より好ましくは０．７％以下であり、更に好ましくは０．５％以下であることが望ましい。また、反射防止フイルムは、画像表示装置の表面層に使用されることが多いため、高透明性への寄与が大きい低ヘイズ値であることや、高い表面硬度を保持していることが好ましい。
【００２０】
更に、反射防止フイルムは、ディスプレイなどの用途に用いられることもあり、その性能の一つとして低ヘイズ値であることが要求されることがある。その際の要求ヘイズ値は、１．０％未満が好ましく、より好ましくは０．６％以下である。ヘイズ値が１．０％以上になると、透過画像の鮮明度が低下するなどの問題が生じることがある。また、表面硬度は、一般的に鉛筆硬度で示される値がＦ以上であることが好ましい。表面の鉛筆硬度がＦ未満では、反射防止フイルムの表面に傷が付き易くなるため、積層厚さに変化が起こり反射防止性能が低下するばかりではなく、表示画像の乱れにも繋がることがある。
【００２１】
［ハードコート層］
ハードコート層は、透明支持体である基材フイルムに耐傷性を付与するために設けられる。ハードコート層は、基材フイルムとその上の層との接着性を強化する機能も有する。
【００２２】
ハードコート層は、アクリル系ポリマー、ウレタン系ポリマー、エポキシ系ポリマー、シリコン系ポリマーやシリカ系化合物等を用いて形成することができる。顔料をハードコート層に添加してよい。アクリル系ポリマーは、多官能アクリレートモノマーから合成することが好ましい。ウレタン系ポリマーの例には、メラミンポリウレタンが含まれる。シリコン系ポリマーとしては、テトラアルコキシシランやアルキルトリアルコキシシラン等のシラン化合物と、グリシジル基やメタクリル等の反応性基を有するシランカップリング剤との共加水分解物が好ましく用いられる。更に、ハードコート層は、上記のポリマーを２種類以上組み合わせて用いてもよい。シリカ系化合物としては、コロイダルシリカが好ましく用いられる。
【００２３】
ハードコート層の強度は、１ｋｇ荷重の鉛筆硬度で、Ｈ以上であることが好ましく、より好ましくは２Ｈ以上であり、さらに好ましくは３Ｈ以上である。ハードコート層の厚さは、硬度などの物性の観点から薄すぎると性能維持が難しくなるために好ましくなく、更に、厚すぎると透明性が失われることがあるので、０．５μｍから２０μｍの範囲が好ましい。
【００２４】
［高屈折率層］
高屈折率層とは、隣接する層よりも屈折率が高い層を意味する。高屈折率層は、カルボキシフェニル基および／またはそのエステルが結合した、次の一般式（１）
【００２５】
【化２】
2008233776.tif 000003
【００２６】
（上記一般式中、Ｒ１、Ｒ２、Ｒ３およびＲ４の少なくとも一カ所はカルボキシル基、カルボニル基を含むエステル残基から成り、前記官能基を有しない箇所は水素を表す。）で示されるフルオレン化合物を含むものであり、カルボン酸が反応してエステル化し分子中に架橋性官能基を有し、その架橋性官能基が硬化してなることが好ましい。
【００２７】
高屈折率層の厚さは、反射光の光干渉の観点から、５０ｎｍから１９０ｎｍの範囲であることが好ましく、更に好ましくは８０ｎｍから１６０ｎｍの範囲である。
【００２８】
[上記の一般式（１）で示される化合物]
上記の一般式（１）で示される化合物は、分子中にフルオレン部位とカルボキシフェニル基（カルボン酸から誘導されるエステル残基を含む）部位とを兼ね備えている化合物である。高屈折率層中の上記の一般式（１）で示される化合物は単一化合物でも良いし、２種以上の混合物であっても良い。カルボキシフェニル基の例としては、安息香酸やフタル酸およびそれらの誘導体由来の基（部位）が挙げられる。
【００２９】
安息香酸部位とは、分子中のベンゼン環の１カ所にカルボニル基を有する部位を示し、カルボニル基はカルボキシル基でも良いし、エステル構造であっても良い。カルボニル基がエステル構造である場合、そのエステル由来の分子中に架橋性部位および／または水素結合部位を有し、それぞれが架橋および／または水素結合をしていることが好ましい。
【００３０】
また、フタル酸部位とは、分子中のベンゼン環の２カ所にカルボニル基を有する部位を示し、カルボニル基はカルボン酸由来の基でも良いし、エステル構造であっても良い。カルボニル基がエステル構造である場合、そのエステル由来の分子中に架橋性部位および／または水素結合部位を有し、それぞれが、架橋および／または水素結合をしていることが好ましい。
【００３１】
架橋性部位および／または水素結合部位とは、他の分子と反応可能な部位および水素結合な可能な部位であれば良く、例として、アクリル基、メタクリル基、グリシジル基、イソシアネート基、イソシアヌレート基、アミノ基、水酸基、酸無水物、チオールおよびハロゲン等の脱離基、ビニル基およびアミノ基等が挙げられる。
【００３２】
一般式（１）で示されるフルオレン化合物の具体例としては、例えば、９，９−ビス（３−カルボキシフェニル）フルオレン、９，９−ビス（３，４−ジカルボキシフェニル）フルオレン、９，９−ビス（３−安息香酸アリル）フルオレン、９（３−カルボキシフェニル）−９−（３，４−ジカルボキシフェニル）フルオレンおよびこれら化合物のエステル誘導体を含む化合物が挙げられる。
【００３３】
高屈折率層が示す屈折率は、反射防止機能付与の観点より高ければ高いことが望ましく、好ましくは１．５８以上であり、より好ましくは１．６１以上である。
【００３４】
［最低反射率］
最低反射率とは、光線反射スペクトルを測定した際に４００ｎｍから７００ｎｍの波長領域において反射率が最低になった値を指す。フイルムの反射防止性能を比較する場合、最低反射率は一つの指標となり、最低反射率の値が小さいほど反射防止性能が良好であると言える。
【００３５】
［低屈折率層］
低屈折率層は、基材フイルム上に積層される層の中の１層であり、隣接する一層（空気層を除く）よりも相対的に屈折率が低い層である。屈折率を低下させる方法としては、フッ素系高分子化合物を用いる方法（特開２００２−３６４５７号公報参照。）や、密度を低下させる方法が（特開平８−８３５８１号公報３６４５７号公報参照。）が知られている。
【００３６】
本発明で低屈折率層に用いられるシリカ粒子とは、ケイ素化合物または有機珪素化合物の重合（縮合）体のいずれかからなる組成物を含んでいる粒子を指し、一般例として、ＳｉＯ２などのケイ素化合物から導出される粒子の総称である。
【００３７】
シリカ粒子の形状は、積層後の屈折率の観点から球状が好ましく、また、中空を有するシリカ粒子および／または多孔質のシリカ粒子であることが好ましい。シリカ粒子が多面体構造であると、低屈折率層中で隙間無く積層する可能性があり、画像表示装置に必要な透明性が得られないことが考えられる。また、中空を有するシリカ粒子または多孔質のシリカ粒子を用いることにより、低屈折率層の密度を下げる効果が得られる。以後、中空を有するシリカ粒子と多孔質のシリカ粒子を中空シリカと称する。
【００３８】
中空シリカ粒子の数平均粒子径は、好ましくは５ｎｍから２００ｎｍであり、より好ましくは５ｎｍから１８０ｎｍであり、更に好ましくは１０ｎｍから１５０ｎｍである。
【００３９】
中空シリカの数平均粒子径が５ｎｍよりも小さくなると、低屈折率層中の空隙密度が低下することによる屈折率の上昇や透明度の低下が起こる場合がある。また、中空シリカ粒子の数平均粒子径が２００ｎｍよりも大きくなると、低屈折率層の厚さが大きくなり良好な反射防止性能が得られなくなる場合がある。
【００４０】
ここで、中空シリカ粒子の数平均粒子径とは、透過型電子顕微鏡で中空シリカを測定した際に観測される球体の外径の平均値を示す。
【００４１】
低屈折率層中の組成として中空シリカ粒子が占める重量比率は、好ましくは１重量％から９０重量％であり、より好ましくは５重量％から８０重量％であり、更に好ましくは１０重量％から７０重量％である。中空シリカ粒子の添加量が少ないと、良好な低屈折率が得られないし、中空シリカ粒子の添加量が多すぎると、製膜性や高屈折率層との密着性が低下したりするために、表面硬度の低下に繋がることがある。
【００４２】
本発明の反射防止フイルムを構成する低屈折率層に用いられる中空シリカ粒子は、表面処理工程を経て塗料成分として用いられることが好ましい。この表面処理工程は、一段階で行われても良いし、多段階で行われても良い。中空シリカ粒子に共有結合を介してバインダー成分を導入する表面処理を行うことができる化合物として、シランカップリング剤を用いることが好ましい。
【００４３】
シランカップリング剤とは、分子中にＳｉ−ＯＨ基または加水分解を経てＳｉ−ＯＨ基となる化合物であり、バインダー成分の全てをシランカップリング剤で構成しても良いし、他の硬化性樹脂と併用しても良く、公知および既知シランカップリング剤を使用することができる。例として、テトラメトキシシラン、テトラエトキシシラン等のアルキルシリケート類、メチルトリメトキシシラン、エチルトリメトキシシラン等のアルキルアルコキシシラン類、ビニルトリメトキシシラン、ビニルトリエトキシシラン等のビニルシラン類、３−グリシドキシプロピルトリメトキシシラン、３−グリシドキシプロピルメチルジエトキシシラン等のエポキシシラン類、３−アクリロキシプロピルトリメトキシシラン、３−アクリロキシプロピルメチルジメトキシシラン等のアクリロキシシラン類（アクリル基がメタクリロキシ基となるメタクリロキシシラン類を含む）、３−アミノプロピルトリメトキシシラン等のアミノシラン類、３−メルカプトプロピルトリメトキシシラン等のメルカプトシラン類等が挙げられる。
【００４４】
本発明では、低屈折率層を構成する成分として、更に開始剤や硬化剤や触媒を含むことができる。開始剤および触媒は中空シリカ粒子とバインダー成分との反応を促進したり、バインダー成分間の反応を促進するために用いられる。開始剤としては、塗料組成物から得られた塗布膜の硬化を開始あるいは塗布膜の硬化を促進せしめるものが好ましい。硬化剤としては、キレート化剤などに代表される多価金属化合物などが挙げられる。
【００４５】
上記の開始剤、硬化剤および触媒は、公知または周知されているものを使用することができる。また、複数の開始剤を同時に用いても良いし、単独で用いても良い。さらに、酸性触媒や、熱重合開始剤や光重合開始剤を併用しても良い。酸性触媒の例としては、塩酸水溶液、蟻酸および酢酸などが挙げられる。熱重合開始剤の例としては、過酸化物やアゾ化合物が挙げられる。また、光重合開始剤の例としては、アリールケトン系化合物、含硫黄系化合物、アシルホスフィンオキシド系化合物およびアミン系化合物などが挙げられる。開始剤および硬化剤の添加割合は、塗料組成物中のバインダー成分量に対して０．００１重量％から３０重量％が好ましく、より好ましくは０．０５重量％から２０重量％であり、更に好ましくは０．１重量％から１０重量％である。
【００４６】
その他として、本発明で使用する塗料組成物には更に、各種シランカップリング剤、界面活性剤、増粘剤、レベリング剤などの添加剤を必要に応じて適宜添加しても良い。低屈折率層の厚さは反射光の光干渉の観点より、５０ｎｍから１９０ｎｍの範囲であることが好ましく、更に好ましくは８０ｎｍから１６０ｎｍの範囲である。
【００４７】
低屈折率層が示す屈折率は、反射防止機能付与の観点より低ければ低いことが望ましく、好ましくは１．４０以下であり、より好ましくは１．３７以下である。
【００４８】
［基材フイルム］
本発明で用いられる基材フイルムの材料としては、トリアセチルセルロース、ジアセチルセルロース、プロピオニルセルロース、ブチリルセルロース、アセチルプロピオニルセルロースおよびニトロセルロース等のセルロースエステル、ポリアミド、ポリカーボネート、ポリエチレンテレフタレート、ポリエチレンナフタレート、ポリ−１，４−シクロヘキサンジメチレンテレフタレート、ポリエチレン−１，２−ジフェノキシエタン−４，４’−ジカルボキシレートおよびポリブチレンテレフタレートのポリエステル、シンジオタクチックポリスチレン等のポリスチレン、ポリプロピレン、ポリエチレン、ポリメチルペンテン等のポリオレフィン、ポリスルホン、ポリエーテルスルホン、ポリアリレート、ポリエーテルイミド、ポリメチルメタクリレートおよびポリエーテルケトンなどが好ましい。これらの中でも、トリアセチルセルロース、ポリカーボネート、ポリエチレンテレフタレートおよびポリエチレンナフタレートが特に好ましく用いられる。
【００４９】
基材フイルムの光透過率は、８０％以上であることが好ましく、より好ましくは８６％以上である。また、基材フイルムのヘイズは、２．０％以下であることが好ましく、より好ましくは１．０％以下である。基材フイルムには、赤外線吸収剤あるいは紫外線吸収剤を添加してもよく、これらの添加量は、基材フイルムの０．０１〜２０重量％であることが好ましく、より好ましくは０．０５〜１０質量％である。
【００５０】
滑り剤として、無機化合物の粒子を基材フイルムに添加してもよい。無機化合物の例には、ＳｉＯ２、ＴｉＯ２、ＢａＳＯ４、ＣａＣＯ３、タルクおよびカオリンが含まれる。
【００５１】
更に、基材フイルムに、表面処理を実施してもよい。表面処理の例には、薬品処理、機械的処理、コロナ放電処理、火焔処理、紫外線照射処理、高周波処理、グロー放電処理、活性プラズマ処理、レーザー処理、混酸処理およびオゾン酸化処理０が含まれる。これらの中でもグロー放電処理、紫外線照射処理、コロナ放電処理および火焔処理が好ましく、さらに好ましい処理はグロー放電処理と紫外線処理である。
【００５２】
基材フイルムの厚さは、自己支持性及び透明性の観点から１０μｍから５００μｍの範囲のものが好ましく用いられる。
【００５３】
［その他の層］
反射防止フイルムには、さらに、防湿層、帯電防止層、下塗り層や保護層を設けてもよい。また、基材フイルムには、接着層、シールド層および滑り層を設けてもよい。シールド層は、電磁波や赤外線を遮蔽するために設けられる。
【００５４】
［反射防止フイルムの製造］
反射防止フイルムは、基材フイルムの少なくとも片面に、ハードコート層、高屈折率層および低屈折率層を順次塗布し、硬化することにより製造することができる。
【００５５】
反射防止フイルムの製造は、基材フイルム上の少なくとも片方の面にハードコート層を形成した後に、ハードコート層上に高屈折率層を形成し、継いで高屈折率層上に低屈折率層を形成する工程を行い成される。
【００５６】
反射防止フイルムの各層の形成は、塗料組成物をディップコート法、エアーナイフコート法、カーテンコート法、ローラーコート法、ワイヤーバーコート法、グラビアコート法などの塗布工程により基材フイルム上のハードコート層上に塗布することにて行われる。また、塗布後に得られる各層は溶媒を含まないことが好ましいために、塗布後には乾燥工程を設けることが望ましく、乾燥工程では加熱することが好ましい。加熱温度は、用いられる溶媒の沸点およびポリマーのガラス転移温度などから決定することができる。更に、乾燥後の形成層に対して熱またはエネルギー線を照射することによる硬化操作を行ってもよい。硬化を熱により行う場合、乾燥工程と硬化工程とを同時に行ってもよい。
【００５７】
これらの工程で加熱を行う場合は、製造コストの観点からその温度は常温から２００℃であることが好ましい。
【００５８】
反射防止フイルムは、液晶表示装置（ＬＣＤ）、プラズマディスプレイパネル（ＰＤＰ）、エレクトロルミネッセンスディスプレイ（ＥＬＤ）や陰極管表示装置（ＣＲＴ）のような画像表示装置に適用することができる。反射防止フイルムは、高屈折率層が画像表示装置の画像表示面側になるように配置することができる。反射防止フイルムが基材フイルムを有する場合は、透明支持体側を画像表示装置の画像表示面に接着する。反射防止フイルムは、更に、ケースカバー、光学用レンズ、眼鏡用レンズ、ウインドウシールド、ライトカバーやヘルメットシールドにも利用することができる。
【実施例】
【００５９】
次に、実施例に基づいて本発明の反射防止フイルムについて具体的に説明する。
【００６０】
［高屈折率層構成塗料の調整］
[高屈折率層構成塗料（ａ）の調整]
攪拌機、還流冷却管、ドライエアー導入管および温度計を備えた４口フラスコに、９，９−Ｂｉｓ（３，４−ｄｉｃａｒｂｏｘｙｐｈｅｎｙｌ）ｆｌｕｏｒｅｎｅ Ｄｉａｎｈｙｄｒｉｄｅ（JFEケミカル株式会社製、商品名 ＢＰＡＦ）１００．０ｇ、アクリル酸２−ヒドロキシエチル（日本触媒株式会社製）５０．７ｇ、ヒドロキノン（和光純薬工業株式会社製）０．０８ｇ、およびシクロヘキサノン１００．４ｇを仕込み、８５℃の温度まで昇温した。次いで、これに触媒として１，８−ジアザビシクロ［５．４．０］−７−ウンデセン（東京化成工業株式会社製）１．５１ｇを加え、８５℃の温度で５時間攪拌し、常温まで冷却し、メチルイソブチルケトンで固形分率が３．５％となるように希釈し、“イルガキュア”（登録商標）９０７（チバスペシャリティーケミカルス社製）を固形分に対して３．０重量％となるように添加し、高屈折率層構成塗料（ａ）を得た。
【００６１】
[高屈折率層構成塗料（ｂ）の調整]
攪拌機、還流冷却管、ドライエアー導入管および温度計を備えた４口フラスコに、９，９−Ｂｉｓ（３，４−ｄｉｃａｒｂｏｘｙｐｈｅｎｙｌ）ｆｌｕｏｒｅｎｅ Ｄｉａｎｈｙｄｒｉｄｅ（ＪＦＥケミカル株式会社製、商品名 ＢＰＡＦ）１００．０ｇ、アクリル酸２−ヒドロキシエチル（日本触媒株式会社製）５０．７ｇ、ヒドロキノン（和光純薬工業株式会社製）０．０８ｇ、およびシクロヘキサノン１００．４ｇを仕込み、８５℃の温度まで昇温した。次いで、これに触媒として１，８−ジアザビシクロ［５．４．０］−７−ウンデセン（東京化成工業株式会社製）１．５１ｇを加え、８５℃の温度で５時間攪拌し、o-フェニルフェノールグリシジルエーテル（三光株式会社製 商品名 ＯＰＰ−Ｇ）１２９．５ｇ、シクロヘキサノン８４．８ｇを加え、次いで、触媒として、ジメチルベンジルアミン（和光純薬株式会社製）１．２１ｇを加え、８５℃の温度で６時間攪拌し、室温まで冷却し、メチルイソブチルケトンで固形分率が３．５％となるように希釈し、“イルガキュア”（登録商標）９０７（チバスペシャリティーケミカルス社製）を固形分に対して３．０重量％となるように添加し、高屈折率層構成塗料（ｂ）を得た。
【００６２】
[高屈折率層構成塗料（ｃ）の調整]
金属酸化物粒子入り高屈折率層構成用塗料として、“オプスター”（登録商標）ＴＵ４００５（ＪＳＲ社製）を、メチルイソブチルケトンで固形分濃度が５．０重量％となるように希釈して、高屈折率層構成塗料（ｃ）を得た。
【００６３】
[高屈折率層構成塗料（ｄ）の調整]
攪拌機、還流冷却管、ドライエアー導入管および温度計を備えた４口フラスコに、アクリル酸２−ヒドロキシエチル（日本触媒株式会社製）５０．７ｇ、ヒドロキノン０．０８ｇ（和光純薬工業株式会社製）、およびシクロヘキサノン１００．４ｇを仕込み、８５℃の温度まで昇温した。次いで、これに触媒として１，８−ジアザビシクロ［５．４．０］−７−ウンデセン（東京化成工業株式会社製）１．５１ｇを加え、８５℃の温度で５時間攪拌し、室温まで冷却し、メチルイソブチルケトンで固形分率が３．５％となるように希釈し、“イルガキュア”（登録商標）９０７（チバスペシャリティーケミカルス社製）を固形分に対して３．０重量％となるように添加し、高屈折率層構成塗料（ｄ）を得た。
【００６４】
［低屈折率層構成塗料（ａ）の調整］
３０ｍｌナスフラスコに、回転子と、パーフルオロブチルエチルトリメトキシシラン（信越化学工業（株）製）３．５７ｇ（０．０１２ｍｏｌ）と２−プロパノール１．５ｇ（和光純薬工業（株）製）を入れ、５０〜５５℃の温度に昇温し、約１０分間かけて３規定に調製した蟻酸水溶液 ０．６５ｇを滴下しながら１００〜２００ｒｐｍで撹拌した。滴下終了後約２時間撹拌した後、反応溶液を常温にまで冷却し、さらにメチルトリメトキシシラン（信越化学工業（株）製）３．９１ｇ(０．０２９ｍｏｌ)と２−プロパノール１２．５ｇを加えて、固形分２０％濃度の溶液にした後、２０〜２５℃で水１．５５ｇを約１０分間かけて滴下し、その後常温で約１時間１００〜２００ｒｐｍで撹拌した。その後、反応温度を６０℃の温度に昇温してから、約２時間撹拌し、その後常温まで冷却した。その後、２−プロパノール２４．０４ｇを加えて固形分濃度１０％まで希釈し、共重合体とした。
【００６５】
得られた共重合体の屈折率を測定し、結果を表１に示した。共重合比は、メチルトリメトキシシラン／パーフルオロブチルエチルトリメトキシシランが７／３ｍｏｌ比である。
次に、３００ｍｌ用セパラブルフラスコにメチルトリメトキシシラン（信越化学工業（株）製）３０ｇ（０．２２ｍｏｌ）、３，３，３−トリフルオロプロピルトリメトキシシラン（信越化学工業（株）製）２０．６ｇ（０．０９４ｍｏｌ）を入れ、２−プロパノール ７８．２ｇを溶媒として投入した後、特開２００１−２３３６１１号公報に開示されている方法によって製造した２−プロパノール分散型中空シリカゾル（屈折率１．３０、数平均粒子径４５ｎｍ、固形分２０．５質量％）を約９３．３１ｇ添加した。その後、温度を約２０℃に設定し、攪拌ばねで約２７０ｒｐｍの回転数で攪拌しながら、１規定に調製した蟻酸水溶液１７．４ｇを約２０分かけて添加した。蟻酸水溶液の添加を終了後、そのままの設定温度と回転数にて約１時間攪拌を行った。その後、６０℃の温度に設定したオイルバスを用いて昇温し反応溶液の温度を６０℃の温度に設定した。その後６０℃の温度で３時間、同じ回転数で攪拌し、その後約０℃の冷水を用いて常温以下に冷却し、冷蔵庫（庫内温度約７〜８℃）で保存し、シランの無機微粒子分散ポリマー溶液（固形分２０質量％）２４０．４９ｇを得た。このポリマー溶液に対してメタノール溶液１７７．９ｇを加え、次いで、アルミニウムトリスアセチルアセトネート２．１ｇをシランの微粒子分散ポリマー溶液に投入し、攪拌しながら、２−プロパノール１００９．６２ｇを加え、その後メチルイソブチルケトン３５５．８ｇを加えた。その後、上記で作製した共重合体を４８．０８ｇ加え、全有機溶媒に対してメタノール含有率１０質量％、２−プロパノール７０質量％、メチルイソブチルケトン２０質量％とし、コーティング材料の低屈折率層構成塗料（ａ）を得た。
【００６６】
［低屈折率層構成塗料（ｂ）の調整］
シリカゾルとしてＯＳＣＡＬ−１２３５（触媒化成工業株式会社製）２０ｇにジペンタエリスリトールヘキサアクリレート２．０ｇを撹拌しながら加え、ＩＰＡで希釈し固形分濃度を３．０重量％とし、“イルガキュア”（登録商標）９０７（チバスペシャリティーケミカルス社製）を固形分に対して３．０重量％となるように添加し、低屈折率層構成塗料（ｂ）を得た。
【００６７】
［実施例１］
基材フイルムとして、ポリエチレンテレフタレート（ＰＥＴ）樹脂フイルム上にハードコートが施工されている“タフトップ”（登録商標）１００Ｌ−Ｃ０Ｔ０（東レフイルム加工株式会社製）を用いた。この基材フイルム上に、高屈折率層構成塗料（ａ）をバーコーター＃４を用いて塗布後、１００℃の温度で１分間乾燥後、約３００ｍＪ／ｃｍ２の紫外線を照射し高屈折率層を形成した。この高屈折率層上に、低屈折率層構成塗料（ａ）をバーコーター＃３を用いて塗布後、１３０℃の温度で約２分間乾燥し低屈折率層を形成し、反射防止フイルムを得た。形成後の低屈折率層と高屈折率層の厚さは、それぞれ約０．１μｍであった。
【００６８】
［実施例２］
高屈折率層構成形成に高屈折率層構成塗料（ｂ）を用い、低屈折率層形成に低屈折率層構成塗料（ａ）を用いたこと以外は実施例１と同様に行い、反射防止フイルムを得た。
【００６９】
［比較例１］
高屈折率層構成形成に高屈折率層構成塗料（ｃ）を用い、低屈折率層形成に低屈折率層構成塗料（ａ）を用いこと以外は実施例１と同様に行い、反射防止フイルムを得た。
【００７０】
［比較例２］
高屈折率層構成形成に高屈折率層構成塗料（ａ）を用い、低屈折率層形成に低屈折率層構成塗料（ｂ）を用いたこと以外は実施例１と同様に行い、反射防止フイルムを得た。
【００７１】
［比較例３］
高屈折率層構成形成に高屈折率層構成塗料（ｃ）を用い、低屈折率層形成に低屈折率層構成塗料（ｂ）を用いたこと以外は実施例１と同様に行い、反射防止フイルムを得た。
【００７２】
［比較例４］
高屈折率層構成形成に高屈折率層構成塗料（ｄ）を用い、低屈折率層形成に低屈折率層構成塗料（ｂ）を用いたこと以外は実施例１と同様に行い、反射防止フイルムを得た。
【００７３】
［比較例５］
高屈折率層構成形成に、ペンタエリスリトールトリアクリレートをイソプロパノールで３．０重量％となるように希釈した溶液に“イルガキュア”（登録商標）９０７（チバスペシャリティーケミカルス社製）を固形分に対して３．０重量％となるように添加した塗料を用い、低屈折率層形成に低屈折率層構成塗料（ａ）を用いたこと以外は実施例１と同様に行い、反射防止フイルムを得た。
【００７４】
［反射防止フイルムの評価］
上記のようにして作製した反射防止フイルムについて、次に示す性能評価を実施した。得られた結果を表１に示す。
【００７５】
［反射防止性能］
反射防止性能の評価は、島津製作所製の分光光度計ＵＶ−３１００を用いて４００ｎｍから７００ｎｍの波長範囲で行い、光線反射率の最小値（ボトム反射率）が１．０％未満であった場合は評価：○とし、それ以外の評価は×として評価した。
【００７６】
［透明性］
透明性は、ヘイズ値を測定することにより判定した。測定は、ＪＩＳ Ｋ ７１３６（２００６年）に基づき、日本電色工業（株）製のヘイズメーターを用いて測定を行い、測定結果が１．０未満を○とし、それ以外を×として評価を行った。
【００７７】
［表面硬度］
反射防止フイルムの反射防止層施工面側の表面硬度は、鉛筆硬度により評価し、ＪＩＳ Ｋ ５４００ ８.４.２（１９９９年）に従って試験を行い、鉛筆硬度がＦ以上のものを○とし、Ｆより低いものを×として評価した。
【００７８】
【表１】
2008233776.tif 000004
【産業上の利用可能性】
【００７９】
本発明の反射防止フイルムは、透明性が高く表面硬度が高いので、特に液晶表示装置（ＬＣＤ）、プラズマディスプレイパネル（ＰＤＰ）、エレクトロルミネッセンスディスプレイ（ＥＬＤ）および陰極管表示装置（ＣＲＴ）のような画像表示装置の反射防止材として好適である。